"少なくとも、A下記一般式1で表されるオルガノポリシロキサン、Bアクリル基を有するフェニルエステル誘導体、C放射線増感剤、及びD感光性色素を含有するものであることを特徴とする放射線硬化性シリコーンゴム組成物上記一般式1中、R1、R2、及びR3は、それぞれ独立に、炭素数6~10の1価の炭化水素基、Xは、同一又は異なる、アクリル基又はメタクリル基を有する1価の有機基であり、a、b、c、及びdは、0.1≦a<1.0、0.1≦b<1.0、0≦c≦0.8、0≦d≦0.8、cd>0、及びabcd=1を満たす数である。前記R1、前記R2、及び前記R3の少なくとも一つが炭素数6~10の1価の芳香族炭化水素基であることを特徴とする請求項1に記載の放射線硬化性シリコーンゴム組成物。前記A成分100質量部に対して、前記B成分を0.1~1000質量部、前記C成分を0.1~100質量部含有し、前記A~C成分の合計100質量部に対して、前記D成分を0.001~1質量部含有するものであることを特徴とする請求項1又は請求項2に記載の放射線硬化性シリコーンゴム組成物。前記放射線硬化性シリコーンゴム組成物の樹脂硬化物のJISZ0208に準拠して測定される水蒸気透過率が、20g/mm2day以下であることを特徴とする請求項1乃至請求項3のいずれか1項に記載の放射線硬化性シリコーンゴム組成物。請求項1乃至請求項4のいずれか1項に記載の放射線硬化性シリコーンゴム組成物を硬化した樹脂硬化物によって封止されたものであることを特徴とする装置。本発明は、上記問題を解決するためになされたものであり、短時間の少ない放射線照射で硬化して、速やかに各種の基材に対し良好な接着性を示すと共に、過酷な条件下でも基材の防食効果に優れる硬化被膜を形成することができ、かつ紫外線UV、遠紫外線、電子線、X線、又はγ線等の放射線が照射されないときは外観を観察することで容易に硬化か未硬化かを確認できる放射線硬化性シリコーンゴム組成物を提供することを目的とする。また、この放射線硬化性シリコーンゴム組成物の樹脂硬化物で封止され、信頼性に優れた電気あるいは電子装置を提供することを目的とする。上記課題を解決するために、本発明は、少なくとも、A下記一般式1で表されるオルガノポリシロキサン、Bアクリル基を有するフェニルエステル誘導体、C放射線増感剤、及びD感光性色素を含有するものであることを特徴とする放射線硬化性シリコーンゴム組成物を提供する。上記一般式1中、R1、R2、及びR3は、それぞれ独立に、炭素数6~10の1価の炭化水素基、Xは、同一又は異なる、アクリル基又はメタクリル基を有する1価の有機基であり、a、b、c、及びdは、0.1≦a<1.0、0.1≦b<1.0、0≦c≦0.8、0≦d≦0.8、cd>0、及びabcd=1を満たす数である。このような組成物であれば、短時間の少ない放射線照射で硬化して、速やかに各種の基材に対し良好な接着性を示すと共に、過酷な条件下でも基材の防食効果に優れる硬化被膜を形成することができ、かつ紫外線、遠紫外線、電子線、X線、又はγ線等の放射線が照射されないときは外観を観察することで容易に硬化か未硬化かを確認できる放射線硬化性シリコーンゴム組成物となる。また、R1、R2、及びR3の少なくとも一つが炭素数6~10の1価の芳香族炭化水素基であることが好ましい。さらに、A成分100質量部に対して、B成分を0.1~1000質量部、C成分を0.1~100質量部含有し、A~C成分の合計100質量部に対して、D成分を0.001~1質量部含有するものであることが好ましい。このような放射線硬化性シリコーンゴム組成物であれば、短時間のより少ない放射線照射で硬化でき、速やかに各種の基材に対しより良好な接着性を示すことができると共に、過酷な条件下でも基材の防食効果により優れる硬化被膜を形成することができ、かつ紫外線、遠紫外線、電子線、X線、又はγ線等の放射線が照射されないときは外観を観察することで一層容易に硬化か未硬化かを確認できる放射線硬化性シリコーンゴム組成物となる。また、前記放射線硬化性シリコーンゴム組成物の樹脂硬化物のJISZ0208に準拠して測定される水蒸気透過率が、20g/mm2day以下であることが好ましい。このような水蒸気透過率の樹脂硬化物を与える放射線硬化性シリコーンゴム組成物であれば、過酷な条件下でも基材の防食効果に一層優れる硬化被膜を形成することができるものとなる。さらに、本発明では前記放射線硬化性シリコーンゴム組成物を硬化した樹脂硬化物によって封止された装置を提供する。このような装置、特に、電子装置、電気装置であれば、過酷な条件下でも基材の防食効果により優れる硬化被膜で覆われた信頼性に優れた装置となる。以上説明したように、本発明の放射線硬化性シリコーンゴム組成物であれば、短時間の少ない放射線照射で硬化して、速やかに各種の基材に対し良好な接着性を示すと共に、過酷な条件下でも基材の防食効果に優れる硬化被膜を形成することができ、かつ紫外線、遠紫外線、電子線、X線、又はγ線等の放射線が照射されないときは外観を観察することで容易に硬化か未硬化かを確認できるものとなる。特に、少ないエネルギー照射によって容易に硬化するので、紫外線等の放射線の影響を受けやすい液晶電極、有機EL電極、プラズマディスプレイ電極の保護用コーティング剤として特に有用である。また、本発明の放射線硬化性シリコーンゴム組成物を硬化した樹脂硬化物によって封止された装置、特に、電子装置、電気装置であれば、過酷な条件下でも基材の防食効果により優れる硬化被膜で覆われた信頼性に優れた装置となる。以下、本発明を詳細に説明するが、本発明はこれに限定されるものではない。尚、メタアクリロイルmethacryloyl、メタアクリル、メタアクリレートの語は、それぞれ、アクリロイルacryloyl及び/又はメタクリロイルmethacryloyl、アクリル及び/又はメタクリル、アクリレート及び/又はメタクリレートを示す語として使用する。また、Meはメチル基を意味するものとする。本発明者等は鋭意検討を行なった結果、少なくとも、A下記一般式1で表されるオルガノポリシロキサン、Bアクリル基を有するフェニルエステル誘導体、C放射線増感剤、及びD感光性色素を含有するものであることを特徴とする放射線硬化性シリコーンゴム組成物であれば、短時間の少ない放射線照射で硬化して、速やかに各種の基材に対し良好な接着性を示すと共に、過酷な条件下でも基材の防食効果に優れる硬化被膜を形成することができ、かつ紫外線、遠紫外線、電子線、X線、又はγ線等の放射線が照射されないときは外観を観察することで容易に硬化か未硬化かを確認できるものとなることを見出し、本発明を完成した。以下、本発明の各成分についてより詳細に説明する。[Aオルガノポリシロキサン]本発明のA成分のオルガノポリシロキサンは、下記一般式1で表されるものであり、本発明の放射線硬化性シリコーンゴム組成物の主剤である。上記一般式1中、R1、R2、及びR3は、それぞれ独立に、炭素数6~10の1価の炭化水素基、Xは、同一又は異なる、アクリル基又はメタクリル基を有する1価の有機基であり、a、b、c、及びdは、0.1≦a<1.0、0.1≦b<1.0、0≦c≦0.8、0≦d≦0.8、cd>0、及びabcd=1を満たす数である。一般式1におけるR1、R2、及びR3は、それぞれ独立に、炭素数6~10の1価の炭化水素基である。また、R1、R2、及びR3の少なくとも一つが炭素数6~10の1価の芳香族炭化水素基であることが好ましい。炭素数6~10の1価の炭化水素基の具体例としては、例えば、メチル基、エチル基、プロピル基、イソプロピル基、ブチル基、イソブチル基、tert-ブチル基、ペンチル基、ヘキシル基、へプチル基、2-エチルヘキシル基、オクチル基、ノニル基等のアルキル基;シクロヘキシル基、シクロヘプチル基等のシクロアルキル基;ビニル基、アリル基、プロペニル基、イソプロペニル基、ブテニル基、ヘキセニル基等のアルケニル基;及び、これらの基の炭素原子に結合した水素原子の少なくとも一部をハロゲン原子、シアノ基等の置換基で置換した、クロロメチル基、シアノエチル基、3,3,3-トリフルオロプロピル基等が挙げられる。また、炭素数6~10の1価の芳香族炭化水素基の具体例としては、例えば、フェニル基、トリル基等のアリール基;ベンジル基、フェニルエチル基、3-フェニルプロピル基等のアラルキル基;及び、これらの基の炭素原子に結合した水素原子の少なくとも一部をハロゲン原子、シアノ基等の置換基で置換した基が挙げられる。本発明のA成分のオルガノポリシロキサンにおいては、特に、オルガノポリシロキサン一分子中のR1、R2、及びR3のうち30モル以上がフェニル基であることが好ましく、50モル以上であることがより好ましい。一般式1におけるXは、同一又は異なる、アクリル基又はメタクリル基を有する1価の有機基である。このようなXとしては、メタアクリロイル基即ちCH2=CHCO-及び/又はCH2=CCH3CO-を、例えば、メタアクリロイルオキシmethacyloyloxy基として有する1価の有機基が挙げられる。この、メタアクリロイル基を含む1価の有機基の具体例としては、下記のような、1~3個のメタアクリロイルオキシ基で置換された、炭素数1~10、好ましくは2~6のアルキル基等が挙げられる。本発明においては、これらの中でも、特に、が好ましく、が更に好ましい。また、一般式1におけるa、b、c、及びdは、0.1≦a<1.0、0.1≦b<1.0、0≦c≦0.8、0≦d≦0.8、cd>0、及びabcd=1を満たす数である。前記一般式1で表されるオルガノポリシロキサンの好ましい具体例としては、例えば、以下の一般式2で表されるものが挙げられる。上記一般式2中、a、b、及びcは、0.1≦a<1.0、0.1≦b<1.0、0<c≦0.8、及びabc=1であり、Xは下記である。式中、R’は水素原子またはメチル基このA成分のオルガノポリシロキサンは、放射線重合性基としてメタアクリル基を有するXを有しているので、紫外線、遠紫外線、電子線、X線、又はγ線等の放射線を照射することにより容易に重合して、本発明の放射線硬化性シリコーンゴム組成物を硬化させることができる。なお、このA成分のオルガノポリシロキサンとしては、1種を単独で使用することも、2種以上を組み合わせて使用することもできる。前記A成分のオルガノポリシロキサンは、例えば、下記の対応するアルコキシシラン類を加水分解反応させることによって調製することができる。式中、R1、R2、及びR3は上記同様であり、ORは加水分解反応する基を示し、例えばRとしてはメチル基が例示される。上記アルコキシシラン類としては、例えば、次式で表されるものが挙げられる。[Bアクリル基を有するフェニルエステル誘導体]本発明のB成分である、アクリル基を有するフェニルエステル誘導体は特に限定されるものではないが、2-ヒドロキシ-3-フェノキシプロピルアクリレート、フェノキシエチルアクリレート、フェノキシジエチレングリコールアクリレート等を使用することが好ましい。本発明においては、B成分として、1種類の化合物を単独で使用することも、2種以上を組み合わせて使用することもできる。又、B成分の使用量は、A成分100質量部に対して、0.1~10,000質量部であることが好ましく、0.1~1,000質量部であることがより好ましく、10~1,000質量部であることが最も好ましい。[C放射線増感剤]本発明のC成分の放射線増感剤は、特に限定されるものではないが、ベンゾフェノン等のベンゾイル化合物又は、フェニルケトン化合物を使用することが好ましく、特に、1-ヒドロキシシクロヘキシルフェニルケトン、2-ヒドロキシ-2-メチル-1-フェニルプロパン-1-オン、1-4-イソプロピルフェニル-2-ヒドロキシ-2-メチルプロパン-1-オン等のカルボニル基のα-位の炭素原子上にヒドロキシ基を有するベンゾイル化合物又はフェニルケトン化合物を使用することが好ましい。本発明のC成分として使用することのできる他の好ましい放射線増感剤としては、2,4,6-トリメチルベンゾイルジフェニルフォスフィンオキサイド、ビスアシルモノオルガノフォスフィンオキサイド、ビス2,6-ジメトキシベンゾイル-2,4,4,-トリメチルペンチルフォスフィンオキサイド等のオルガノホスフィンオキサイド化合物;イソブチルベンゾインエーテル等のベンゾインエーテル化合物;アセトフェノンジエチルケタール等のケタール化合物;チオキサントン系化合物;アセトフェノン系化合物等を挙げることができる。本発明においては、C成分の放射線増感剤として、1種だけを単独で使用することも、2種以上を組み合わせて使用することもできる。本発明におけるC成分の使用量は、本発明の組成物の硬化に有効な量であればよく、特に制限されるものではないが、前記A成分100質量部に対して、0.1~100質量部が好ましく、0.1~10質量部がより好ましく、更に好ましくは0.5~10質量部、最も好ましくは1.0~5.0質量部である。[D感光性色素]本発明のD成分の感光性色素としては、紫外線、遠紫外線、電子線、X線、又はγ線等の放射線を照射した前後で色調が変わるものであり1種だけを単独で使用することも、2種以上を組み合わせて使用することもできる。D成分を添加することによって、何らかの原因で放射線が照射されず、組成物が硬化しなかった場合でも、色調の変化を目視で観察することによって容易に硬化か未硬化かを確認することが可能となる。具体的には、以下に示される1’,3’-ジヒドロ-1’,3’,3’-トリメチル-6-ニトロスピロ[2H-1-ベンゾピラン-2,2’-[2H]インドール下記式[A]、1,3,3―トリメチルインドリノ-スピロナフトオキサジン下記式[B]、1,3,3―トリメチルスピロ[2H-インドール―2,3’―[3H]ピリド[4,3―f][1,4]ベンゾオキサジン]等をA~C成分の合計100質量部に対して0.001~1部添加することが望ましい。[他の配合成分]本発明の組成物には、上記A~D成分に加えて、本発明の目的及び効果を損なわない限度において他の成分を適宜配合することができる。例えば、硬化時における収縮率、及び、得られる硬化物の熱膨張係数、機械的強度、耐熱性、耐薬品性、難燃性、熱膨張係数、ガス透過率等を適宜調整することを目的として、各種添加剤を配合してもよい。本発明においては、上記した他の配合成分として、例えば、煙霧質シリカ、シリカエアロゲル、石英粉末、ガラス繊維、酸化鉄、酸化チタン、炭酸カルシウム、炭酸マグネシウム等の無機質充填剤;ヒドロキノン、メトキシヒドロキノン、2,6-ジ-tert-ブチル-p-クレゾール等のラジカル重合禁止剤ポットライフ延長剤等を配合してもよい。本発明の放射線硬化性シリコーンゴム組成物は、上記A~D成分、及び、必要に応じてその他の配合成分を混合することにより得られる。得られた組成物に放射線を照射することにより、該組成物は速やかに硬化して、硬化直後から強固な接着性を発現する。このようにして硬化させた放射線硬化性シリコーンゴム組成物の樹脂硬化物のJISZ0208に準拠して測定される水蒸気透過率が、20g/mm2day以下であることが好ましい。このような水蒸気透過率の樹脂硬化物を与える放射線硬化性シリコーンゴム組成物であれば、過酷な条件下でも基材の防食効果により優れる硬化被膜を形成することができるものとなる。本発明で使用する放射線としては、紫外線、遠赤外線、電子線、X線、γ線等が挙げられるが、装置の手軽さ、扱い容易性等の観点から、紫外線を使用することが好ましい。紫外線の光源としては、例えば、UVLEDランプ、高圧水銀灯、超高圧水銀灯、メタルハライドランプ、カーボンアークランプ、キセノンランプ等が挙げられる。紫外線ピーク波長:320~390nmの照射量は、例えば、本発明の組成物を2mmの厚みに成形したシートに対して、100~2,400mJ/cm2であり、好ましくは200~800mJ/cm2である。さらに、放射線硬化性シリコーンゴム組成物を硬化した樹脂硬化物によって装置、特に電子装置や電気装置を封止することができる。このような装置であれば、信頼性に優れたものとなる。特に、本発明の組成物により得られる硬化物は、例えば、フラットパネルディスプレイ、プラズマディスプレイ等の電極の保護膜としてのみならず、各種電気、電子部品等の保護膜又は封止剤として有用であり、過酷な条件下においても、非常に優れた防食性効果を有する。以下、本発明を合成例、実施例および比較例によって更に詳述するが、本発明はこれら実施例に限定されるものではない。なお、以下におけるは質量を表すものとする。[合成例1]2Lの下コック付きセパラブルフラスコに、フェニルトリメトキシシラン295g1.5モル、ジメチルジメトキシシラン60.1g0.5モル、3-アクリロキシプロピルトリメトキシシラン23.4g0.1モル、トルエン270g、及びIPA156gを添加し、室温で攪拌した後、水156gと25の水酸化テトラメチルアンモニウム水溶液17.2gを添加した。室温下で3時間攪拌した後、10リン酸二水素ナトリウム水溶液200gを加えて中和した。有機相を分離した後に水洗し、減圧留去して、下記の式で表される生成物を得た。L=0.71、M=0.24、N=0.05[合成例2]5Lの下コック付きセパラブルフラスコに、フェニルトリメトキシシラン237.9g1.2モル、ジフェニルジメトキシシラン244.36g1.5モル、3-アクリロキシプロピルメチルジメトキシシラン174.6g0.8モル、3-アクリロキシプロピルトリメトキシシラン23.4g0.1モル、トルエン800g、及びIPA400gを添加し、室温で攪拌した後、水400gと25の水酸化テトラメチルアンモニウム水溶液37.8gを添加した。室温下で3時間攪拌した後、10リン酸二水素ナトリウム水溶液500gを加えて中和した。有機相を分離した後に水洗し、減圧留去して、下記の式で表される生成物を得た。L=0.3、M=0.4、N=0.2O=0.1[実施例1]下記のA~D成分を混合して、本発明の放射線硬化性オルガノポリシロキサン組成物1を得た。A合成例1で得られた反応生成物:50質量部B2-ヒドロキシ-3-フェノキシプロピルアクリレート日本化薬株式会社製KAYARADR-128:50質量部C放射線増感剤BASF社製IRGACURE907:2.5質量部D感光性色素1’,3’-Dihydro-1’3’3’-Trimetyl-6-Nitrospiro[2H-1-Benzopyran-2,2’-[2H]-Indol]をアセトンに5溶解したもの:0.2質量部得られた組成物1を、深さ1mm、幅120mm、長さ170mmの金型に流し込み、メタルハライド水銀灯2灯を備えるコンベア炉内照度:40W/cm2で2秒間紫外線を照射しエネルギー量:200mJ、硬化物1を得た。[実施例2]下記のA~D成分を混合して、本発明の放射線硬化性オルガノポリシロキサン組成物2を得た。A合成例2で得られた反応生成物:99質量部B2-ヒドロキシ-3-フェノキシプロピルアクリレート日本化薬株式会社製KAYARADR-128:1質量部C放射線増感剤BASF社製IRGACURE907:2.5質量部D感光性色素1’,3’-Dihydro-1’3’3’-Trimetyl-6-Nitrospiro[2H-1-Benzopyran-2,2’-[2H]-Indol]をアセトンに5溶解したもの:0.5質量部得られた組成物2を、深さ1mm、幅120mm、長さ170mmの金型に流し込み、メタルハライド水銀灯2灯を備えるコンベア炉内照度:40W/cm2で2秒間紫外線を照射しエネルギー量:200mJ、硬化物2を得た。[実施例3]下記のA~D成分を混合して、本発明の放射線硬化性オルガノポリシロキサン組成物3を得た。A合成例1で得られた反応生成物:10質量部B2-ヒドロキシ-3-フェノキシプロピルアクリレート日本化薬株式会社製KAYARADR-128:90質量部C放射線増感剤BASF社製IRGACURE907:2.5質量部D感光性色素1’,3’-Dihydro-1’3’3’-Trimetyl-6-Nitrospiro[2H-1-Benzopyran-2,2’-[2H]-Indol]をアセトンに5溶解したもの:1.0質量部得られた組成物3を、深さ1mm、幅120mm、長さ170mmの金型に流し込み、メタルハライド水銀灯2灯を備えるコンベア炉内照度:40W/cm2で2秒間紫外線を照射しエネルギー量:200mJ、硬化物3を得た。[実施例4]下記のA~D成分を混合して、本発明の放射線硬化性オルガノポリシロキサン組成物4を得た。A合成例1で得られた反応生成物:50質量部Bフェノキシエチルアクリレート共栄社化学株式会社製ライトアクリレートPO-A:50質量部C放射線増感剤BASF社製IRGACURE907:2.0質量部日本化薬株式会社製KAYACUREBMS:0.5質量部D感光性色素1,3,3―Trimethylindоlinо-spironaphtoxazineをアセトンに5溶解したもの:0.4質量部得られた組成物4を、深さ1mm、幅120mm、長さ170mmの金型に流し込み、メタルハライド水銀灯2灯を備えるコンベア炉内照度:40W/cm2で2秒間紫外線を照射しエネルギー量:200mJ、硬化物4を得た。[実施例5]下記のA~D成分を混合して、本発明の放射線硬化性オルガノポリシロキサン組成物5を得た。A合成例2で得られた反応生成物:75質量部Bフェノキシエチルアクリレート共栄社化学株式会社製ライトアクリレートPO-A:25質量部C放射線増感剤BASF社製IRGACURE907:2.0質量部日本化薬株式会社製KAYACUREBMS:0.5質量部D感光性色素1,3,3―Trimethylindоlinо-spironaphtoxazineをアセトンに5溶解したもの:1.0質量部得られた組成物5を、深さ1mm、幅120mm、長さ170mmの金型に流し込み、メタルハライド水銀灯2灯を備えるコンベア炉内照度:40W/cm2で2秒間紫外線を照射しエネルギー量:200mJ、硬化物5を得た。<各種性能評価>得られた硬化物1~5について、JISK6301に準拠して、その硬度をスプリング式A型試験機によって測定した。また、水蒸気透過率をJISZ0208に準拠して測定した。その結果を表1に示した。[比較例1]実施例1で使用したA成分のオルガノポリシロキサンをウレタンアクリレート日本化薬社製UX-4101に変更した他は、実施例1と同様にして組成物6を調製し、実施例1と同様にして硬化物6を作製し、試験を行った。その結果を表1に示した。表1の結果から明らかなように、本発明の放射線硬化性オルガノポリシロキサン組成物は、小さな照射エネルギーで十分に硬化するだけでなく、得られた硬化物の水蒸気透過性も十分に小さいことが確認された。また、本発明の組成物は、硬化前後での外観色調が明らかに変化するため、該組成物が硬化したことを容易に確認することができる。このように、本発明の放射線硬化性シリコーンゴム組成物は、少ないエネルギー照射によって容易に硬化するので、紫外線等の放射線の影響を受けやすい液晶電極、有機EL電極、プラズマディスプレイ電極の保護用コーティング剤としてのみならず、各種電気、電子部品の保護用コーティング剤として、産業上極めて有用であることが示された。尚、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。"